ПРОПАНТ С ОТВЕРЖДЕННЫМ ПОКРЫТИЕМ, СПОСОБ ЕГО ПОЛУЧЕНИЯ И ПРИМЕНЕНИЕ

1. Способ получения пропанта с покрытием, включающий нанесение покрытия на твердый пропант и последующее отверждение пропанта с покрытием в условиях, достаточных для практического отверждения указанного пропанта, причем указанное покрытие представляет собой по существу однородную смесь (i) изоцианатного компонента, содержащего по меньшей мере 2 изоцианатных группы, (ii) аминного реагента и, необязательно, (iii) амина, который является латентным отверждающим агентом (отвердителем) для указанного изоцианата.
2. Способ по п.1, в котором твердый пропант представляет собой керамические частицы или песок.
3. Способ по п.1, в котором твердый пропант имеет средний размер частиц в интервале примерно от 50 мкм примерно до 3000 мкм.
4. Способ по п.1, в котором изоцианатный компонент выбран из группы, состоящей из метил-D1-изоцианата, толуол-2,4-диизоцианата, толуол-2,6-диизоцианата; 1,5-нафталиндиизоцианата, кумол-2,4-диизоцианата, 4-метокси-1,3-фенилдиизоцианата, 4-хлор-1,3-фенилдиизоцианата, дифенилметан-4,4-диизоцианата, дифенилметан-2,4-диизоцианата, дифенилметан-2,2-диизоцианата, 4-бром-1,3-фенилдиизоцианата, 4-этокси-1,3-фенилдиизоцианата, 2,4′-диизоцианата простого дифенилового эфира; 5,6-диметил-1,3-фенилдиизоцианата, 2,4-диметил-1,3-фенилдиизоцианата, 4,4-диизоцианато-дифенилового простого эфира, 4,6-диметил-1,3-фенилдиизоцианата, 9,10-антрацен-диизоцианата, толуол-2,4,6-триизоцианата, 2,4,4′-триизоцианатодифенилового простого эфира, 1,4-тетраметилен диизоцианата, 1,6-гексаметилен диизоцианата, 1,10-декаметилен диизоцианата, 1,3-циклогексилен диизоцианата, 4,4′-метилен-бис-(циклогексилизоцианата), ксилол диизоцианата, 1-изоцианато-3-метил-изоцианат-3,5,5-триметилциклогексана, 1-3-бис(изоцианато-1-метилэтил)бензола, 1,4-бис(изоцианато-1-метилэтил)бензола, олигомеров или полимеров вышеуказанных изоцианатов или их смесей.
5. Способ по п.1, в котором указанное покрытие дополнительно содержит полиол.
6. Способ по п.5, в котором полиол представляет собой фенольный полиол.
7. Способ по п.1, в котором указанный аминный реагент представляет собой простой полиэфирамин.
8. Способ по п.1, в котором указанную стадию нанесения покрытия проводят при температуре в интервале примерно от 10°С примерно до 150°С.
9. Способ по п.1, в котором твердый пропант содержит 1-5 слоев покрытия.
10. Способ по п.1, в котором указанный пропант с покрытием отверждают в условиях, достаточных для получения пропанта с покрытием, у которого потеря в весе в ходе испытания в соответствии с ISO 13503-5:2006(Е) составляют менее 25% вес.
11. Способ по п.10, в котором потери в весе у пропанта составляют менее 15% вес.
12. Способ по п.11, в котором потери в весе у пропанта составляют менее 5% вес.
13. Твердый пропант с покрытием, содержащий ядро из твердых частиц с практически отвержденным практически гомогенным покрытием, содержащим изоцианатный компонент, аминный реагент и, необязательно, латентный отвердитель на основе амина.
14. Пропант по п.13, у которого в ходе испытания в соответствии с ISO 13503-5:2006(Е) потеря в весе составляют менее 25% вес.
15. Пропант по п.14, у которого потеря покрытия в весе составляет менее 15% вес.
16. Пропант по п.15, у которого потеря покрытия в весе составляет менее 5% вес.
17. Пропант по п.13, в котором аминный реагент представляет собой аминоконцевой полигликоль.
18. Пропант по п.17, в котором аминный реагент представляет собой аминоконцевой полиалкиленгликоль.
19. Твердый пропант с покрытием, содержащий ядро из твердых частиц, имеющих практически отвержденное практически гомогенное покрытие, представляющее собой продукт реакции изоцианатного компонента, полиольного реагента и, необязательно, латентного отвердителя на основе амина.
20. Пропант по п.19, у которого потеря покрытия в весе в ходе испытания в соответствии с ISO 13503-5:2006(E) составляет менее 25% вес.
21. Пропант по п.20, у которого потеря покрытия в весе составляет менее 15% вес.
22. Пропант по п.21, у которого потеря покрытия в весе составляет менее 5% вес.
23. Пропант по 19, в котором полиол представляет собой фенольный полиол.
24. Способ расклинивания открытых трещин в подвергшихся гидроразрыву пластах нефтяной или газовой скважины, включающий стадии:
закачку жидкости гидроразрыва, содержащей твердый пропант с покрытием, в пласт нефтяной или газовой скважины под давлением, достаточным для гидроразрыва указанного пласта и образования в нем трещин, через которые может происходить выброс нефти и/или газа,
причем указанный твердый пропант с покрытием содержит ядро из твердых частиц, имеющих практически отвержденное практически гомогенное покрытие, содержащее изоцианатный компонент, аминный реагент и, необязательно, латентный отвердитель на основе амина.
25. Способ по п.1, в котором указанное покрытие дополнительно содержит касторовое масло.
26. Пропант по п.19, в котором указанное практически отвержденное практически гомогенное покрытие содержит касторовое масло.
27. Пропант по п.19, в котором указанный полиол представляет собой касторовое масло.